(57)【特許請求の範囲】
【請求項１】
ポリエチレンを材料として形成された基材シートの表面にインキ層を有する化粧シートであって、
前記インキ層は、ウレタンと塩化ビニル−酢酸ビニル共重合樹脂とを７０：３０の混合比で配合した混合体である主成分と、硬化剤と、セルロース添加剤と、を含み、
前記硬化剤は、前記主成分１００質量部に対して３質量部添加されており、
前記セルロース添加剤は、前記主成分１００質量部に対して５質量部以上１５質量部以下の範囲内で添加されていることを特徴とする化粧シート。
【請求項２】
前記セルロース添加剤は、前記主成分１００質量部に対して５質量部以上１０質量部以下の範囲内で添加されていることを特徴とする請求項１に記載した化粧シート。
【請求項３】
ブロッキングの強度の平均値が、０．１１以上０．３９以下の範囲内であり、
前記ブロッキングの強度の平均値は、化粧シートの中央部における１箇所のブロッキングの強度と、化粧シートの両端部における２箇所のブロッキングの強度と、の３箇所の平均値であることを特徴とする請求項１または請求項２に記載した化粧シート。
【請求項４】
請求項１から請求項３のうちいずれか１項に記載した化粧シートを基材に貼り合わせたことを特徴とする化粧板。
【発明の詳細な説明】
【技術分野】
【０００１】
本発明は、例えば、内装材や家具等に使用される化粧シート及び化粧板に関する。
【背景技術】
【０００２】
特許文献１に、ポリオレフィン系化粧シートが開示されている。
このポリオレフィン系化粧シートの裏面（接着面）には、裏面プライマーとしてポリウレタン系バックコート層が形成されている。そして、このポリウレタン系バックコート層が、木質基材の表面に塗工されたアクリル樹脂や、酢酸ビニル樹脂の水性接着剤によって貼り合わされることで、化粧板となる。
【先行技術文献】
【特許文献】
【０００３】
【特許文献１】特許第３１４７７３５号公報
【発明の概要】
【発明が解決しようとする課題】
【０００４】
しかしながら、ポリプロピレン（ＰＰ）やポリエチレン（ＰＥ）等のフィルム原反に、ウレタンと塩化ビニル−酢酸ビニル共重合樹脂とを混合したインキで印刷した化粧層等を形成して製造した化粧シートには、印刷後に巻き取ったシート同士が貼りつく。このため、化粧シートをロール状のままで保管すると、フィルム原反同士が密着し、ブロッキングが発生する。
ブロッキングの強度が大きくなると、印刷ロールをはがした際に、インキはがれやフィルム原反が切れる等の問題が発生するおそれがある。
【０００５】
本発明は、このよう事情を鑑みてなされたものであり、ブロッキングを抑制することが可能な、化粧シート及び化粧板を提供することを目的とする。
【課題を解決するための手段】
【０００６】
上記の課題を解決するため、本発明の一態様に係る化粧シートは、基材シートの表面にインキ層を有する化粧シートであって、インキ層が、ウレタンと塩化ビニル−酢酸ビニル共重合樹脂との混合体である主成分と、硬化剤と、セルロース添加剤を含み、硬化剤が、主成分１００質量部に対して３質量部添加されており、セルロース添加剤が、主成分１００質量部に対して５質量部以上１５質量部以下の範囲内で添加されている。
また、本発明の一態様である化粧板は、上記の一態様に係る化粧シートを基材に貼り合わせている。
【発明の効果】
【０００７】
本発明の一態様によれば、化粧シートのインキ層が、ウレタンと塩化ビニル−酢酸ビニル共重合樹脂との混合体である主成分と、硬化剤と、セルロース添加剤を含む。さらに、硬化剤を、主成分１００質量部に対して３質量部添加し、セルロース添加剤を、主成分１００質量部に対して５質量部以上１５質量部以下の範囲内で添加することで、ブロッキングを抑制することが可能となる。
【図面の簡単な説明】
【０００８】
【図１】本発明の第一実施形態の化粧シート及び化粧板の構成を表す断面図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
【００１０】
（第一実施形態）
以下、本発明の第一実施形態について、図面を参照しつつ説明する。
（構成）
図１を用いて、化粧板１０の構成について説明する。
図１中に表すように、化粧板１０は、化粧シート１と、接着剤層５と、基材６を備える。
具体的には、化粧板１０は、基材６の上面（図１中では、基材６の上側の面）に、接着剤層５を介して化粧シート１が積層されて構成される。すなわち、化粧板１０は、化粧シート１を基材６に貼り合わせて形成されている。
【００１１】
（接着剤層）
接着剤層５は、基材６と化粧シート１とを貼り合わせるために形成されている。
また、接着剤層５は、例えば、接着剤を乾燥、硬化させることにより形成されている。
接着剤の材料については、特に限定されず、化粧シート１の分野で公知の接着剤を用いることが可能である。
化粧シート１の分野で公知の接着剤としては、例えば、ポリアミド樹脂、アクリル樹脂、酢酸ビニル樹脂等の熱可塑性樹脂や、熱硬化性ウレタン樹脂等の硬化性樹脂等を用いることが可能である。また、化粧シート１の分野で公知の接着剤としては、例えば、イソシアネートを硬化剤とする二液硬化型ポリウレタン樹脂又はポリエステル樹脂等を用いることが可能である。
【００１２】
従来、接着剤層５としては、水性接着剤、特に、エマルジョン接着剤が使用されてきた。
エマルジョン接着剤としては、例えば、主剤としてウレタン変性エチレン−酢酸ビニル重合体が用いられ、硬化剤として脂肪族イソシアネートが用いられていた。
水性接着剤は、引火の危険性や毒性の心配が少なく、比較的安全性が高い。エマルジョン接着剤は、合成樹脂のポリマーを水の中に均一に分散させた接着剤である。エマルジョン接着剤は、被着体の隙間に浸透して、楔のように硬化する投錨効果が期待できる。
【００１３】
水性接着剤の乾燥温度や乾燥時間等の条件は、特に限定されず、接着剤の種類に応じて適宜設定すれば良い。接着剤の塗布方法は特に限定されず、例えば、ロールコート、カーテンフローコート、ワイヤーバーコート、リバースコート、グラビアコート、グラビアリバースコート、エアーナイフコート、キスコート、ブレードコート、スムースコート、コンマコート等を用いることが可能である。
現在、接着剤層５として、新たに、一液湿気硬化型ウレタンホットメルト接着剤等のＰＵＲ（Ｐｏｌｙ  Ｕｒｅｔｈａｎｅ  Ｒｅａｃｔｉｖｅ）系ホットメルト接着剤が使用され始めている。ホットメルト接着剤は、常温では固体であるが、８０［℃］以上１００［℃］以下の範囲内程度での加熱溶融により、液状化した状態で被着体に塗布され、冷却固化によって接合を形成する熱可塑性接着剤である。
【００１４】
したがって、ホットメルト接着剤は、硬化が早く、溶剤を使っていないため、ガスが発生しない。中でも、ＰＵＲ系ホットメルト接着剤は、ポリウレタン系の未硬化樹脂（プレポリマー）を主成分とし、加熱溶解の後、空気中の水分（湿気）と反応し硬化する。そのため、一旦、反応が終了してしまえば、強靱な皮膜を形成して、強力な接着力を発揮する。反応が終わったＰＵＲ系ホットメルト接着剤は、再び熱で溶解されることはないため、耐熱性、更には耐寒性にも優れる。また、強靱な皮膜と強力な接着性能を持ち合わせているため、塗布量をかなり少なくすることが可能である。
ＰＵＲ系ホットメルト接着剤としては、例えば、ＤＩＣ株式会社製「タイフォースＦＨ３１５」等が知られている。したがって、ＰＵＲ系ホットメルト接着剤としては、これらの接着剤を使用しても良い。
【００１５】
（基材）
基材６は、例えば、杉、檜、樫、ラワン、チーク等からなる単板、合板、繊維板、複合材、集成材等を用いて形成されている。
第一実施形態では、基材６として、中密度繊維板（ＭＤＦ）を用いた場合を説明する。すなわち、第一実施形態の基材６は、ＭＤＦ基材である。
ＭＤＦは、木質繊維を原料とする成型板（ファイバーボード）の一種であり、木材チップを蒸煮、解繊したものに、接着剤となる合成樹脂を加えて、板状に熱圧成型したものである。したがって、ＭＤＦは、同じ木材チップ材を原料とするパーティクルボードや配向性ストランドボード（ＯＳＢ）に比べて、構成要素（セグメント）が小さく、表面だけでなく木口部分も平滑である。
なお、実際には、基材６として、パーティクルボードや、配向性ストランドボード（ＯＳＢ）を使用しても良い。また、基材６としては、例えば、プラスチックフィルム、紙、金属、布、皮革、ガラス、陶磁器等を用いることも可能である。
【００１６】
（化粧シート）
図１を参照して、化粧シート１の構成について説明する。
化粧シート１は、基材シート２と、化粧層３と、プライマー層４を備える。
また、化粧シート１は、基材６の表面に意匠性を付与するためのシート状の化粧材である。化粧シート１は、裏面を構成するプライマー層４以外は特に限定されない。
第一実施形態の化粧シート１は、図１中に表すように、基材シート２の表面（図１中では、基材シート２の上側の面）に化粧層３が形成され、基材シート２の裏面（図１中では、基材シート２の下側の面）にプライマー層４が形成されている。
【００１７】
（基材シート）
基材シート２は、例えば、樹脂フィルムを用いて形成されている。なお、基材シート２としては、耐油性を有する耐油紙等の紙基材を用いることも可能である。
樹脂フィルムの材料としては、例えば、ポリオレフィンやポリエステル等のシートを用いる。
ポリオレフィンは、プラスチック（樹脂）の一種で、ポリエチレン（ＰＥ）、または、ポリプロピレン（ＰＰ）等、炭素（Ｃ）と水素（Ｈ）のみで構成され、燃やすと、水（Ｈ２Ｏ）と二酸化炭素（ＣＯ２）等になる樹脂である。
ポリエステルとしては、例えば、ポリエチレンテレフタレート（ＰＥＴ）、ポリトリメチレンテレフタレート（ＰＴＴ）、ポリブチレンテレフタレート（ＰＢＴ）、ポリエチレンナフタレート（ＰＥＮ）、ポリブチレンナフタレート（ＰＢＮ）等を用いることが可能である。
【００１８】
（化粧層）
化粧層３は、基材シート２の表面に積層され、複数の層で構成されている。
化粧層３を構成する複数の層は、例えば、インキ層と、熱可塑性樹脂層と、表面保護層を含む。すなわち、化粧シート１は、基材シート２の表面にインキ層を有する。
インキ層は、基材シート２の表面側の全面を被覆する一様且つ均一な層であり、所望の絵柄による意匠性を付与するものであり、絵柄の種類等は、特に限定的ではない。
インキ層が形成する絵柄としては、例えば、木目模様、石目模様、砂目模様、タイル貼模様、煉瓦積模様、布目模様、皮絞模様、幾何学図形、文字、記号、抽象模様等が挙げられる。
【００１９】
第一実施形態では、インキ層を、ウレタンと塩化ビニル−酢酸ビニル共重合樹脂との混合体である主成分と、硬化剤と、セルロース添加剤を含んで形成する。
硬化剤は、主成分１００質量部に対して、３質量部添加されている。
セルロース添加剤は、主成分１００質量部に対して、５質量部以上１５質量部以下の範囲内で添加されている。
これにより、第一実施形態では、化粧シート１の、ブロッキングの強度の平均値を、０．１１以上０．３９以下の範囲内としている。
【００２０】
第一実施形態では、一例として、セルロース添加剤が、主成分１００質量部に対して、５質量部以上１０質量部以下の範囲内で添加されている場合について説明する。
熱可塑性樹脂層は、インキ層の表面側に、化粧シート１の意匠性を高める目的で設けられる。
また、熱可塑性樹脂層は、通常は不透明色で形成することが多いが、着色透明で形成し、下地が持っている模様を活かす場合もある。また、フィルムが白色であることを活かす場合には、無色透明で形成する場合もある。
【００２１】
第一実施形態では、熱可塑性樹脂層を、ポリプロピレン（ＰＰ）を用いて形成した、透明な樹脂層とした場合について説明する。
表面保護層は、インキ層及び熱可塑性樹脂層の表面を保護する層であり、トップコート層（コーティング層）とも称される。
また、表面保護層は、熱可塑性樹脂層、または、インキ層の表面側の全面を被覆する一様且つ均一な部材である。
表面保護層の材料は、限定的ではないが、樹脂成分として電離放射線硬化型樹脂、または、２液硬化型ウレタン樹脂を含有することが好ましい。実質的には、これらの樹脂から形成されているものが好ましい。電離放射線硬化型樹脂、または、２液硬化型ウレタン樹脂により表面保護層を形成する場合には、化粧シート１としての耐摩性、耐衝撃性、耐汚染性、耐擦傷性、耐候性等を高め易い。
【００２２】
（プライマー層）
プライマー層４は、基材シート２の裏面に形成されている。
したがって、化粧シート１の裏面を構成するプライマー層４は、接着剤層５を構成する接着剤によって、基材６表面に貼り付けられている。
プライマー層４は、プライマー（下塗り剤）を基材シート２の裏面に塗布することにより形成されている。なお、基材シート２の裏面（接着面側）に塗布するプライマーを、裏面プライマーと称する場合もある。
プライマーは、被着材表面の接着性を改善するために塗布する、不揮発分の少ない低粘度液体である。プライマー層４の上に接着剤を塗布する場合には、プライマーが充分に乾いたところで接着剤を塗り重ねる。プライマーの種類は、被着材や接着剤の種類に応じて異なる。
【００２３】
第一実施形態のプライマー層４は、主成分が、ポリエステルポリオールと塩化ビニル−酢酸ビニル共重合樹脂（以下、塩酢ビ樹脂と呼ぶ場合もある）との混合体や、ウレタンと塩酢ビ樹脂との混合体からなる。主成分とは、例えば、全体の７０質量［％］以上を指す。
また、主成分の樹脂に、シリカ、硬化剤、セルロース樹脂が添加されていることが好ましい。
セルロース樹脂としては、例えば、エステル基を持つセルロース樹脂や、酢酸セルロース等を用いることが可能である。また、セルロース樹脂に用いるセルロースは、天然のものでも人工のものでも構わない。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００２４】
（第一実施形態の効果）
第一実施形態の化粧シート２０であれば、以下に記載する効果を奏することが可能となる。
（１）化粧層３が含むインキ層を、ウレタンと塩化ビニル−酢酸ビニル共重合樹脂との混合体である主成分と、硬化剤と、セルロース添加剤を含んで形成する。これに加え、硬化剤を、主成分１００質量部に対して、３質量部添加する。さらに、セルロース添加剤を、主成分１００質量部に対して、５質量部以上１５質量部以下の範囲内で添加する。
その結果、ブロッキングの強度を低減させることで、化粧シート１同士の貼りつきを防止して、ブロッキングを抑制することが可能な、化粧シート１を提供することが可能となる。
【００２５】
（２）インキ層が含むセルロース添加剤を、主成分１００質量部に対して、５質量部以上１０質量部以下の範囲内で添加する。
その結果、化粧シート１同士の貼りつきを防止して、ブロッキングを抑制することが可能であるとともに、インキ層のインキ濃度が低下することを抑制することが可能な、化粧シート１を提供することが可能となる。
【００２６】
（３）ブロッキングの強度の平均値を、０．１１以上０．３９以下の範囲内としている。
その結果、ブロッキングの強度を効率的に低減させることで、化粧シート１同士の貼りつきを防止して、ブロッキングを抑制することが可能な、化粧シート１を提供することが可能となる。
また、第一実施形態の化粧板３０であれば、以下に記載する効果を奏することが可能となる。
【００２７】
（４）化粧板１０が、化粧シート１を基材６に貼り合わせて形成されている。
その結果、ブロッキングの強度を低減させることで、化粧シート１同士の貼りつきを防止して、ブロッキングを抑制することが可能な、化粧板１０を提供することが可能となる。
【００２８】
（変形例）
（１）第一実施形態では、化粧層３を構成する複数の層を、インキ層と、熱可塑性樹脂層と、表面保護層を含む構成としたが、これに限定するものではない。すなわち、化粧層３を構成する複数の層を、熱可塑性樹脂層及び表面保護層のうち少なくとも一方を含まない構成としてもよい。
【実施例】
【００２９】
第一実施形態の図１を参照しつつ、以下に記載する実施例により、本発明例１から３の化粧シートと、比較例の化粧シートについて説明する。
（本発明例１の化粧シート）
本発明例１の化粧シートは、インキ層の主成分が、ウレタンと塩化ビニル−酢酸ビニル共重合樹脂との混合体を、ウレタン：塩化ビニル−酢酸ビニル共重合樹脂＝７０：３０の混合比で配合して形成されている。
これに加え、インキ層が含む硬化剤が、主成分１００質量部に対して、３質量部で添加されている。さらに、インキ層が含むセルロース添加剤が、主成分１００質量部に対して、５質量部で添加されている。
また、本発明例１の化粧シートは、インキ層の厚さを２［μｍ］とし、原反（基材シート２の材料）の材質をポリエチレンとし、原反の厚さを５５［μｍ］としている。さらに、プライマーを塗布量１．２［ｇ／ｍ２］で基材シート２の裏面に塗工し、乾燥させてプライマー層４を形成している。
【００３０】
（本発明例２の化粧シート）
本発明例２の化粧シートは、インキ層が含む硬化剤が、主成分１００質量部に対して、３質量部で添加されており、インキ層が含むセルロース添加剤が、主成分１００質量部に対して、１０質量部で添加されている点を除き、本発明例１の化粧シートと同様の構成である。
（本発明例３の化粧シート）
本発明例３の化粧シートは、インキ層が含む硬化剤が、主成分１００質量部に対して、３質量部で添加されており、インキ層が含むセルロース添加剤が、主成分１００質量部に対して、１５質量部で添加されている点を除き、本発明例１の化粧シートと同様の構成である。
【００３１】
（比較例の化粧シート）
比較例の化粧シートは、インキ層が含む硬化剤が、主成分１００質量部に対して、３質量部で添加されており、インキ層にセルロース添加剤が添加されていない点を除き、本発明例１の化粧シートと同様の構成である。
【００３２】
【表１】
0006736918.tif 000002
【００３３】
（性能評価１）
本発明例１から３及び比較例の化粧シートに対し、ブロッキングの強度を検出し、その検出結果を評価した。
表１に、その検出結果を示す。
なお、表１中に表す「Ｃ」は、化粧シートの中央部におけるブロッキングの強度であり、表１中に表す「Ｍ」及び「Ｇ」は、化粧シートの両端部（任意）におけるブロッキングの強度である。
表１中に表すように、本発明例１から３の化粧シートは、ブロッキングの強度が、比較例の化粧シートよりも低い。このため、本発明例１から３の化粧シートは、比較例の化粧シートと比較して、ブロッキングの強度を低減させることで、化粧シート同士の貼りつきを防止して、ブロッキングを抑制することが可能となっていることが確認された。
（性能評価２）
本発明例１から３及び比較例の化粧シートに対し、外観を評価した。
表１に、その評価結果を示す。
【００３４】
［評価］
評価は次の通りである。
○：外観合格
△：○には劣るが外観合格（外観評価の検討が必要）
×：外観不合格
（総合評価）
以上のように、本発明例の化粧シートは、比較例の化粧シートと比較して、ブロッキングを抑制することが可能であることが確認された。これに加え、本発明例の化粧シートは、比較例の化粧シートと同様の外観を得ることが可能であることが確認された。
【符号の説明】
【００３５】
１…化粧シート、２…基材シート、３…化粧層、４…プライマー層、５…接着剤層、６…基材、１０…化粧板
【図１】
0006736918.tif 000003